Patent RU-111906-U1 (RU)
Title: Броня композиционная автомобильная для защиты от бронебойных пуль и осколков
IPC: F41H7/00
Filed: 2010-11-02
Granted: 2011-12-27
Abstract: Броня композиционная автомобильная для защиты от бронебойных пуль и осколков. Полезная модель относится к области защиты подвижных транспортных средств, а именно автомобилей от воздействия боевых снарядов противника, а именно к области средств защиты людей, находящихся внутри автомобилей и защиты груза и приборов от бронебойных пуль калибром до 12,7 мм и осколков осколочно-фугасного взрывного устройства. Послойный разрез брони изображен на фигуре. Броня состоит из семи слоев, выполненных из разного материала и склеенных между собой разными клеями. Стальная гомогенная броня для защиты от бронебойных пуль калибром до 12,7 мм имеет толщину 20 мм и вес 300 кг/кв.м. Такой вес броневой защиты на автомобильной технике эффективно применять невозможно. Предлагаемая полезная модель решает проблему разумного веса брони и надежной защиты от бронебойных нуль калибром до 12,7 мм. Первый слой 1 имеет толщину 5 мм и выполнен из композиционного материала, изготовленного на основе высокопрочного высокомодульного полиэтиленового волокна, пропитанного полимерным составом из эпоксидной смолы. Этот слой предназначен для придания полезной модели, жесткости и защиты от низкоэнергетических ударов. Второй слой 10 выполнен склеенным полимерным составом из полиуретановой смолы, набором отдельных элементов броневой керамики. Элементы имеют цилиндрическую 11 и прямоугольную форму 9 с толщиной от 7 мм до 30 мм в зависимости от места расположения брони на автомобиле или другом транспортном средстве. Керамика цилиндрической формы, торцевой поверхностью приклеивается к верхнему слою керамики прямоугольной формы. Отдельные цилиндры склеены между собой полимерным составом из полиуретановой смолы 2. Между собой пластинки прямоугольной формы склеены полимерным составом из полиуретановой смолы 2. Второй слой приклеен к первому и третьему слою полимерным составом из полиуретановой смолы 2. Третий слой 8 имеет толщину от 10 мм до 15 мм в зависимости от толщины второго слоя и выполнен из композиционного материала, изготовленного на основе высокопрочного высокомодульного полиэтиленового волокна, пропитанного полимерным составом из эпоксидной смолы. Третий слой останавливает осколки разрушенной керамики и увеличивает площадь передачи энергии нули на четвертый слой. Четвертый слой 7 выполнен из нетканого материала толщиной от 15 мм до 100 мм из высокопрочного высокомодульного полиэтиленового волокна, толщина четвертого слоя зависит от толщины второго слоя. Четвертый слой является останавливающим. Пятый -демпфирующий слой 6, выполнен из упругого материала, например технического войлока или изолона, толщиной 10 мм. Пятый слой приклеен к четвертому слою и шестому слою полимерным составом из полиуретановой смолы 3. Шестой слой 5 имеет толщину от 10 мм до 15 мм в зависимости от толщины второго слоя и выполнен из композиционного материала, изготовленного на основе высокопрочного высокомодульного полиэтиленового волокна, пропитанного полимерным составом из эпоксидной смолы. Шестой слой рассеивает и поглощает остаточную кинетическую энергию пули или осколков. Шестой слой приклеен к седьмому слою полимерным составом из эпоксидной смолы 3. Композиционный материал шестого слоя предназначен для защиты седьмого слоя от ударного разрушения. Седьмой слой полезной модели 4 выполнен из поликарбоната толщиной 15 мм, с ударной прочностью не менее 450 кДж/м 2 . Седьмой слой предназначен для придания полезной модели стойкости к фугасному воздействию осколочно-фугасного взрывного устройства и жесткости.